(57)【要約】  本発明は、固体キャパシタの分野に関し、より詳細には、タンタル、ニオブ、または１酸化ニオブ等の多孔質バルブ・アクション材料で形成されたアノード体を有するキャパシタに関する。本発明の一態様によると、バルブ・アクション材料でキャパシタアノード体形成する方法であって、バルブ・アクション材料のキャパシタ品質のパウダを設けるステップと、パウダを鋳型成形手段に投入するステップと、鋳型成形手段内のパウダを圧縮して、パウダをアノード体形状に成形するステップと、アノード体形状を、例えば材料を焼結することにより、安定化して、相互結合された多孔質体を形成するステップとを含み、鋳型成形プロセスは、潤滑剤を局所的に塗布して、アノード体の外表面と鋳型成形手段の鋳型成形表面との間の界面を潤滑にするように適合された潤滑手段の使用を伴うことを特徴とする方法が提供される。最も潤滑剤を要する鋳型およびアノードグリーンの部分に直接的に潤滑剤を塗布することにより、バルブ・アクションパウダに加えられるべきバインダ/潤滑剤の量を大幅に低減することができる。事実、タンタルの場合では、混合された（ａｄｍｉｘｅｄ）バインダ/潤滑剤の必要性を完全に避けることが可能であることが意外なことに見出された。これは、外部潤滑剤の存在下でのタンタルパウダの圧縮が、崩壊することなく操作し、かつ焼結位置（ｓｔａｔｉｏｎ）まで移送するために十分な構造的完全性をグリーンに与えるためであると考えられる。
2009507368.tif 000002
【特許請求の範囲】
【請求項１】
固体キャパシタの製造において、バルブ・アクション材料からアノード体を形成する方法であって、
前記バルブ・アクション材料のパウダを設けるステップと、
前記パウダを鋳型成形手段に投入するステップと、
前記鋳型成形手段内の前記パウダを圧縮して、前記パウダをアノード体形状に成形するステップと、
前記アノード体形状を、例えば前記材料を焼結することにより、安定化して、相互結合された多孔質体を形成するステップと
を含み、
鋳型成形プロセスは、潤滑剤を局所的に塗布して、前記アノード体の外表面と前記鋳型成形手段の表面との間の界面を潤滑にするように適合された潤滑手段の使用を伴うことを特徴とする方法。
【請求項２】
前記潤滑剤は、液体であることを特徴とする請求項１に記載の方法。
【請求項３】
前記潤滑手段は、キャピラリーフィードにより、前記鋳型成形手段に潤滑剤を塗布することを特徴とする請求項２に記載の方法。
【請求項４】
前記液体潤滑手段は、重力フィードにより、前記鋳型成形手段に潤滑剤を塗布することを特徴とする請求項２または３に記載の方法。
【請求項５】
前記液体潤滑手段は、前記鋳型成形手段のための潤滑剤の源である潤滑剤接触表面を提供する接触貯蔵部を備えることを特徴とする請求項１から４のいずれかに記載の方法。
【請求項６】
前記潤滑剤は、液体であり、前記接触貯蔵部は、吸収した潤滑剤を保持する材料により占められていることを特徴とする請求項５に記載の方法。
【請求項７】
吸収力のある前記材料は、たとえばフェルト又は織布等の繊維状材料、またはたとえばスポンジなどの多孔質気泡材料であることを特徴とする請求項６に記載の方法。
【請求項８】
前記潤滑剤接触表面は、前記鋳型成形手段の移動部により接触され、
前記移動部は、前記潤滑剤接触表面に対して相対的に移動して、鋳型成形キャビティの中に入り、それにより潤滑剤を鋳型成形キャビティ表面に移送することを特徴とする請求項５から７のいずれかに記載の方法。
【請求項９】
前記鋳型成形手段は、ダイとパンチとの組み合わせを備え、
前記ダイは、前記アノード体の断面構成を画定し、前記パンチは、前記ダイの中の材料を圧縮する作用をすることを特徴とする請求項１から８のいずれかに記載の方法。
【請求項１０】
前記パンチは、圧縮されて形成されたアノード体を前記ダイから取り出す作用をさらにすることを特徴とする請求項９に記載の方法。
【請求項１１】
前記移動部は、前記パンチであることを特徴とする請求項８から１０のいずれかに記載の方法。
【請求項１２】
圧縮された前記アノード体は、鋳型体からの取り出しの後に焼結により安定化されることを特徴とする請求項１から１１のいずれかに記載の方法。
【請求項１３】
前記鋳型成形手段の中で圧縮されたバルブ・アクションパウダには、混合された潤滑剤が供給されておらず、したがって鋳型成形中の実質的にすべて潤滑は、局所的に塗布する前記潤滑手段により供給されることを特徴とする請求項１から１２のいずれかに記載の方法。
【請求項１４】
前記バルブ・アクションパウダには混合された潤滑剤が供給されておらず、したがって鋳型成形中の実質的にすべて潤滑は、局所的に塗布する前記潤滑手段により与えられることを特徴とする請求項１から１３のいずれかに記載の方法。
【請求項１５】
前記バルブ・アクションパウダには混同された追加の潤滑剤が供給されており、したがって、鋳型成形中の潤滑は、局所的に塗布する前記潤滑手段と前記混合された追加の潤滑剤により与えられることを特徴とする請求項１から１３のいずれかに記載の方法。
【請求項１６】
前記バルブ・アクション材料には、タンタル金属、ニオブ金属、または導電性亜酸化ニオブが含まれることを特徴とする請求項１から１５のいずれかに記載の方法。
【請求項１７】
圧縮の後であって焼結の前に、前記アノード体は、潤滑剤を除去するために浸出媒体と接触することにより洗浄されることを特徴とする請求項１から１６のいずれかに記載の方法。
【請求項１８】
前記浸出媒体は、室温を超えた温度、好ましくは約８０℃の水であることを特徴とする請求項１７に記載の方法。
【請求項１９】
前記鋳型成形手段は、共に動作するように構成された、複数のダイとパンチとの対を備え、それにより、同一の装置の上で複数のアノード体を並列に形成することができることを特徴とする請求項１から１８のいずれかに記載の方法。
【請求項２０】
バルブ・アクション材料から固体キャパシタを製造する方法であって、
請求項１から１９のいずれかに記載の方法により、多孔質アノード体を形成するステップと、
前記アノード体の露出した表面の上に誘電体層を形成するステップと、
前記誘電体層の上にカソード層を形成するステップと、
前記カソード層と導電的に接触したカソード端子および前記アノード体を導電的に接触したアノード端子を形成するステップと
を含むことを特徴とする方法。
【発明の詳細な説明】
【技術分野】
【０００１】
本発明は、固体キャパシタの分野に関し、より詳細には、タンタル、ニオブ、または一酸化ニオブ等の多孔質バルブ・アクション材料（ｐｏｒｏｕｓ  ｖａｌｖｅ  ａｃｔｉｏｎ  ｍａｔｅｒｉａｌ）で形成されたアノード体を有するキャパシタに関する。
【背景技術】
【０００２】
次のステップを実行することにより固体キャパシタを製造することが知られている。それは、１）タンタル等の多孔質アノード体をバルブ・アクション材料から形成するステップと、２）アノード体の露出した表面の上に誘電体層を形成するステップと、３）誘電体層の上にカソード層を形成するステップと、４）カソード層と導電的に接触した状態のカソード端子およびアノード体と導電的に接触した状態のアノード端子を形成するステップである。アノード端子は、アノード内に埋め込まれ、キャパシタから突出した自由端を有するタンタルワイヤを備えてもよい。
【０００３】
多孔質アノード体を使用することで、キャパシタの単位体積当たりの表面積を極めて高くし、また極めて小型で高電気容量のキャパシタを生産することが可能になる。典型的な従来技術の方法では、アノード体は、粉末状のタンタルパウダを脂肪酸等のバインダ／潤滑剤と混合した（ａｄｍｉｘｅｄ）「グリーン（ｇｒｅｅｎ）」混合物を供給することにより形成される。この混合物が、鋳型内で成形される。アノードは、特定の実施形態では、（タンタルワイヤなどの適合性のある材料で形成された）導電性リードワイヤの周囲に鋳型成形され、導電性リードワイヤは後にキャパシタのアノード端子として機能する。グリーンアノード体はついで、融点未満であるがパウダ内の接触するアスペリティ（ｔｏｕｃｈｉｎｇ  ａｓｐｅｒｉｔｉｅｓ）が溶解して相互結合した多孔質マトリクスを形成する温度に加熱することにより焼結される。バインダ/潤滑剤は、焼結の間に焼き払われる（ｂｕｒｎｔ  ｏｆｆ）。または、水酸化ナトリウム等の苛性溶液で浸出させることにより燃焼（ｆｉｒｉｎｇ）の前にグリーン体から溶解される必要がある場合がある。
【０００４】
バーン・オフの間に形成される残留炭素の存在が有用なキャパシタの形成を妨げる可能性があるため、この浸出方法はバーン・オフの代替方法よりも好まれる。そのような浸出方法は、特許文献１に記載されている。しかしながら、バインダ/潤滑剤の材料からの残留炭素コンタミナントが最終的なキャパシタに性能上の問題や欠陥を引き起こす可能性がある。
【０００５】
特許文献２は、ウエハ基板上に複数の固体キャパシタを製造する方法を開示する。個別のアノード体は、基板上に焼結されたバルブ・アクション材料の多孔質層に一連のチャネルを加工することにより形成される。この方法の変形形態として、特許文献３に開示される基板上にアノード体を形成する方法は、複数のダイ及び対応するパンチを使用して、鋳型成形されたアノード体を基板上に成形および配置し、それにより加工ステップの必要性を取り除く。
【０００６】
近年、キャパシタのアノード材料として、ニオブがタンタルに対する有用な代替物となってきている。この使用は、５酸化ニオブの元素状態（酸化数＝０）への還元により、十分な純度のニオブ材料が安価に入手可能であることに起因している。ニオブパウダ及びニオブパウダから作製されたキャパシタが、特許文献４に開示されている。
【０００７】
より近年では、亜酸化ニオブ、特に１酸化ニオブが、キャパシタのアノード材料として提案されている。ＮｂＯは、金属ニオブ及び水素などの還元剤の存在下で５酸化物を還元することで形成される。金属は１酸化物状態に酸化され、５酸化物は還元される。この方法および１酸化物から形成されたキャパシタは、特許文献５に開示されている。１酸化物は金属的な特性およびバルブ・アクション能力を有し、それには、５酸化物の誘電体層を１酸化物の上に形成して、固体キャパシタに使用するための誘電体層の即時の成長を可能にする能力が含まれる。
【０００８】
本明細書で使用されるとき、キャパシタ品質（ｇｒａｄｅ）のニオブ亜酸化物とは、ストイキオメトリックなＮｂ（１）Ｏ（１）１酸化物の形にのみ言及するのではなく、ＮｂＯｘ（０．７＜ｘ＜１．３）の組成を有する酸化物を一般的に含む。有利なことに、ニオブ酸化物のパウダまたはアノード体は、５００から２００００ｐｐｍ、好ましくは１０００から８０００ｐｐｍのバルク窒素含有量を有する。窒素は、バルク材料中にＮｂ２Ｎ結晶として存在することができる。
【０００９】
タンタルパウダは、より大きな表面積（ＣＶ／ｇ）及びより大きな破壊電圧（ＢＤＶ）を要求するより高性能のキャパシタでの使用のために開発されていく。より大きな表面積の開発において、主要なパウダ粒子のサイズが減少する。このことは、流れの容易さ、スコット（Ｓｃｏｔｔ）（バルク）密度、ならびにグリーン（未加工（ｒａｗ））強度および凝集体間（ｉｎｔｅｒ−ａｇｇｌｏｍｅｒａｔｅ）強度を含む、物理的加工特性に悪影響を及ぼす場合がある。さらに、焼結された破砕強度（ｓｉｎｔｅｒｅｄ  ｃｒｕｓｈ  ｓｔｒｅｎｇｔｈ）とともに、バインダ除去中のポスト・グリーン形成強度（ｐｏｓｔ  ｇｒｅｅｎ  ｆｏｒｍｉｎｇ  ｓｔｒｅｎｇｔｈ）（ブラウン（ｂｒｏｗｎ）強度）も影響を受ける。
【００１０】
【特許文献１】国際公開第ＷＯ９８／３０３４８号パンフレット
【特許文献２】米国特許第５３５７３９９号明細書
【特許文献３】国際公開第ＷＯ０１／１１６３８号パンフレット
【特許文献４】欧州特許第０９４６３２３号明細書
【特許文献５】欧州特許第１１１５６５８号明細書
【発明の開示】
【発明が解決しようとする課題】
【００１１】
これらの物理特性の悪影響を低減するために、焼結および電解化成の前の多孔質アノード体の作製の援助となる新技術が望まれている。
【００１２】
アノード材料パウダの鋳型成形によりアノード体を形成するに当たり、バインダの使用は、後の加工中の良好かつ完全なバインダの除去に関する問題を生じさせる。従来の鋳型成形プロセスは、構造的完全性を有するグリーンアノード体ペレットを設けるために、かつ鋳型成形および鋳型からの解放を潤滑にするために、バインダ/潤滑剤の使用を必要とした。バインダ/潤滑剤の完全な不在は、成形プレスによるグリーンな形成の後に、アノード体の亀裂（ｃｒａｃｋｉｎｇ）または崩壊（ｃｏｌｌａｐｓｉｎｇ）を引き起こす可能性がある。
【００１３】
本発明の目的は、鋳型成形装置の過度の損耗や潤滑剤の欠如に起因するアノード体の破損を引き起こすことなく、バインダ/潤滑剤の使用の低減を可能にするアノード体の形成方法を提供することにある。
【課題を解決するための手段】
【００１４】
本発明の一態様によると、バルブ・アクション材料からキャパシタアノード体を形成する方法であって、
バルブ・アクション材料のキャパシタ品質のパウダを設けるステップと、
前記パウダを鋳型成形手段に投入するステップと、
前記鋳型成形手段内の前記パウダを圧縮して、前記パウダをアノード体形状に成形するステップと、
前記アノード体形状を、たとえば前記物質を焼結して相互結合した多孔質体を形成することにより、安定化するステップと
を含み、鋳型成形プロセスは、前記アノード体の外表面と前記鋳型成形手段の外表面との間の界面を潤滑にするために潤滑剤を局所的に塗布するように適合された潤滑手段の使用を含むことを特徴とする方法が提供される。
【００１５】
最も潤滑剤を要する鋳型およびアノードグリーンの部分に直接的に潤滑剤を塗布することにより、バルブ・アクションパウダに加えられるべきバインダ/潤滑剤の量を大幅に低減することができる。事実、タンタルの場合では、混合された（ａｄｍｉｘｅｄ）バインダ/潤滑剤の必要性を完全に避けることが可能であることが意外なことに見出された。これは、外部潤滑剤の存在下でのタンタルパウダの圧縮が、崩壊することなく操作し、かつ焼結位置（ｓｔａｔｉｏｎ）まで移送するために十分な構造的完全性をグリーンに与えるためであると考えられる。
【００１６】
構造的完全性を依然として欠く材料に関しては、少量のバインダ/潤滑剤を使用してもよい。これは除去するのがより容易であり、そのため後の加工、特に焼結の間にアノードを汚染する可能性がより低い。
【００１７】
この方法はまた、他の方法であれば経時的に鋳型成形装置を損傷する傾向にあるパウダ用（ｐｏｗｄｅｒ−ｇｒａｄｅｓ）の材料等の研磨材の加工を可能にする。
【００１８】
一酸化ニオブは、摩耗性の高い材料の一例であり、これに対して外部的に塗布された潤滑剤の使用は、鋳型成形装置の加速された損耗を防止する。
【００１９】
潤滑剤は、好ましくは、オイルなどの液体である。好ましい潤滑剤は、ＰＥＧ４００（ポリエチレン・グリコール４００）である。あるいは潤滑剤は、ワックスなどの、動作圧力または動作温度の下で液体を形成することのできる材料としてもよい。
【００２０】
前記潤滑手段は、キャピラリーフィード（ｃａｐｉｌｌａｒｙ  ｆｅｅｄ）若しくは重力フィード又は好ましくはこれらの組み合わせにより前記鋳型成形手段に潤滑剤を塗布するように適合してもよい。
【００２１】
前記液体潤滑手段は、前記鋳型成形手段のための潤滑剤の源である潤滑剤接触表面（ｌｕｂｒｉｃａｎｔ  ｃｏｎｔａｃｔ  ｓｕｒｆａｃｅ）を提供する接触貯蔵部（ｃｏｎｔａｃｔ  ｄｅｐｏｔ）を備えてもよい。一実施形態では、前記潤滑剤は液体であり、前記貯蔵部は、例えばフェルト若しくは織布（ｗｏｖｅｎ  ｔｅｘｔｉｌｅ）等の繊維状材料またはスポンジ等の多孔質気泡材料（ｐｏｒｏｕｓ  ｃｅｌｌｕｌａｒ  ｍａｔｅｒｉａｌ）のような、吸収された潤滑剤を保持する材料により占められている。
【００２２】
好ましい構成では、前記潤滑剤接触表面は、前記鋳型成形手段の移動部（ｔｒａｖｅｌｌｉｎｇ  ｍｅｍｂｅｒ）により接触され、前記移動部は、前記潤滑剤接触表面に対して相対的に移動して鋳型成形キャビティの中に入り、それにより潤滑剤を鋳型成形キャビティの表面に移送する。
【００２３】
前記鋳型成形手段は、ダイとパンチとの組み合わせを備えることができ、前記ダイは、前記アノード体の断面構成を画定し、前記パンチは、前記ダイ内の材料を圧縮するように作用する。最適な構成では、前記パンチはさらに、別個の動作において、圧縮されて形成されたアノード体を前記ダイから取り出すように作用する。
【００２４】
本発明の別の態様では、前記移動部は前記パンチである。このようにして、前記パンチは、オイルを持ち上げて前記鋳型の中に供給する。前記アノード体は、潤滑剤で湿った鋳型表面との接触により潤滑にされる。
【００２５】
圧縮された前記アノード体は、いったん形成されると製造プロセスにおいて、鋳型からの前記アノード体の取り出しと前記アノード体の焼結位置への移送の後に、焼結により安定化される。
【００２６】
本発明の別の態様において、前記鋳型成形手段において圧縮された前記バルブ・アクションパウダには、混合された潤滑剤が供給されておらず、したがって、鋳型成形中の実質的にすべての潤滑は、局所的に塗布された潤滑手段により与えられる。
【００２７】
本発明のさらに別の態様では、前記バルブ・アクションパウダには混合された追加の潤滑剤を供給することができ、したがって、鋳型成形中の潤滑は、局所的に塗布する潤滑手段と追加の混合された潤滑剤により与えられる。
【００２８】
前記バルブ・アクション材料は、タンタル金属、ニオブ金属、または１酸化ニオブ等の導電性亜酸化ニオブを含む。
【００２９】
好ましい構成では、前記鋳型成形手段は、複数のダイとパンチとの対を備え、それにより、同一の装置の上に複数のアノード体を並列に形成することができる。
【００３０】
本発明の方法は、次のステップを含む、バルブ・アクション材料材料から固体キャパシタを製造する方法に組み込まれることが意図されている。そのステップは、本明細書において以下に説明される方法により多孔質体アノード体を形成するステップと、前記アノード体の露出された表面上に誘電体層を形成するステップと、前記誘電体層の上のカソード層を形成するステップと、前記カソード層と導電的に接触したカソード端子および前記アノード体と導電的に接触したアノード端子を形成するステップである。
【発明を実施するための最良の形態】
【００３１】
図１に、キャパシタ成形プレス機（ｍｏｕｌｄｉｎｇ  ｐｒｅｓｓ）を一般的に１０として示す。プレス機は、工具鋼（ｔｏｏｌ  ｓｔｅｅｌ）で形成された一般的な円筒状ピースである上部鋳型ピース１１を備える。ピースは、平坦な鋳型成形面１４を有し、円筒状鋳型上部差し込み口（ｃｙｌｉｎｄｒｉｃａｌ  ｍｏｕｌｄ  ｕｐｐｅｒ  ｓｐｉｇｏｔ）１３を画定するつり下がった（ｄｅｐｅｎｄｉｎｇ）環状段部（ａｎｎｕｌａｒ  ｓｈｏｕｌｄｅｒ）１２で形成されている。
【００３２】
中心鋳型ダイ１５はまた、円筒状の形状であり、中心孔１６ならびに上部表面１７および下部表面１９により形成されている。鋳型ダイの下部表面１９は、潤滑剤容器ピース（ｒｅｓｅｒｖｏｉｒ  ｐｉｅｃｅ）２０に隣接する。
【００３３】
容器は、環状の形状であり、中心孔２１と、一段高い環状周縁ピース２２とを有する。内部環状周縁ピース２３は、容器ピースの上部表面２５の外方端部領域（ｏｕｔｅｒ  ｅｄｇｅ  ｒｅｇｉｏｎ）の周囲に延在する環状チャネル２４を画定する。チャネルは、潤滑剤供給部３０から重力により供給される潤滑剤の容器として機能し、潤滑剤供給部３０はフィード孔（ｆｅｅｄ  ｂｏｒｅ）３１を通じて容器ピースに入る。第１の環状発泡体（ｆｏａｍ）キャピラリー層３３は、容器ピースの周縁内に収容され、内部環状周縁ピース２３の上側に隣接する。第２の環状キャピラリー発泡体層３４は、第１の環状層３３の最上面に隣接し且つ覆うように配置される。第１の層は、比較的微細に孔を空けられたオープンセル発泡体（ｏｐｅｎ  ｃｅｌｌ  ｆｏａｍ）であり、第２の層３４は、比較的粗く孔を空けられたオープンセル発泡体である。各層は、孔３５、３６で形成され、これらの孔は、鋳型雄型パンチピース４０の外方円筒状表面３７とスライドする形で密接に接触している。
【００３４】
雄型パンチピースは、円筒状の基部ピース４１を備え、このピースは直立した環状の第１の段部４２で形成されている。第１の段部４２は、容器ピース２０の基部領域３９に形成された孔２１内に収容することができる。第２の直立した環状段部４４は、細長い円筒状パンチ４８の上端４７を画定し、外方円筒状表面３７を提供する。雄型パンチピースは、中心の直立した軸方向の孔４５で形成されている。孔は、その中にアノードリードワイヤ４６が通されている。アノードワイヤは、スライドする形で密接に接触し、移動の許容範囲が狭い。リードワイヤは、リテイナ・スプール５０から供給される。
【００３５】
ギロチン・シャトル５１が、中心鋳型ダイ１５の上部表面１７にわたり選択的にスライドするように構成されている。シャトルは、ギロチンポイント５２を画定するくさび形の前面プロファイルで形成されている。シャトルは、駆動ロッド５３に備え付けられ、駆動ロッド５３は、図中の移動矢印により示されているように、鋳型ダイ表面にわたりシャトルを押したり引いたりするように駆動することができる。
【００３６】
アノード体６０は、アノードリードワイヤ４６の上端領域６１が埋め込まれた円筒状ペレットとして示されている。
【００３７】
ここで、成形プレス機の動作シーケンスを説明する。図２に示されているように、一定量のキャパシタ品質のタンタルパウダ７０が鋳型ダイ孔１６の中に供給される。一定量のキャパシタ品質のタンタルパウダ７０は、直立したリードワイヤ自由端６１を覆う。リードワイヤを伴いながら、雄型パンチピース４８が孔１６の中に押し上げられる。上部のつり下がった鋳型差し込み口１３が、孔の上端領域の中に向かって下に移動する。
【００３８】
図３に示されているように、鋳型孔、上部の差し込み口、およびパンチが、投入されたタンタルパウダを締め付けて圧縮し、それによりグリーン（未焼結）円筒状アノード体６０を鋳型成形する。
【００３９】
上方の差し込み口はついで、図４に示されているように、鋳型の上端領域から後退する。パンチは、パンチの上端が鋳型ダイの上部表面１７と並ぶまで、鋳型の中をさらに上に移動する。リードワイヤのさらなるフィードＦが作動されてグリーンアノード体６０が持ち上げられる。この際、パンチの上部表面の上にアノードワイヤの茎（ｓｔａｌｋ）７１が露出する。
【００４０】
図５において、シャトル５１がついでアノードワイヤ茎７１をその基部でせん断するように表面にわたって駆動され、そして離されたアノード体を鋳型の片側に運んで（回収パスケット（図示せず）により）回収する。
【００４１】
パンチはついで、図２に示した構成を採るように引き下げられ、したがって、孔はタンタルパウダのさらなる充填およびサイクルの繰り返しの準備ができる。
【００４２】
雄型パンチ４８の引き下げおよびパンチングにおいて、潤滑剤は表面３６、３７との接触により上部発泡体層３４および下部発泡体層３３から引き出され、キャピラリー作用により容器から補充されることが理解されるだろう。潤滑剤は、ダイ孔１６の内部円筒状表面３７の上に運び上げられて堆積される。それゆえ、潤滑剤の層が塗布されて、鋳型成形サイクルの間連続的に補充される。
【００４３】
潤滑剤は、形成されたアノード体の外方表面領域とのみ接触するため、アノード体の汚染の程度は、表面に限定されている。この潤滑剤の表面コーティングを、焼結のみ、またはまず洗浄してついで焼結することのいずれかで完全に容易に除去して、最終的な統合されたアノード体を形成することができる。
【００４４】
本発明は、投入されたパウダ内のバインダ潤滑剤の量が低減されたアノード体を焼結することを可能にする。実際、ある場合では、完全にバインダ潤滑剤を用いることなく行うことが可能である。これは、潤滑剤からの残留炭素が焼結後に残りにくいので、改善された特性のアノードの生産を可能にする。
【００４５】
多孔質アノードの圧縮の間に外部潤滑剤を使用することは、圧縮されたアノードと成形プレス機（たとえば、圧縮ツールダイ壁（ｐｒｅｓｓｉｎｇ  ｔｏｏｌ  ｄｉｅ  ｗａｌｌ））との間の摩擦を低減する。与えられる利点は、３つの主なカテゴリーに分類することができ、それらは、アノード品質、電気的特性、および改善されたコストでの製造である。
【００４６】
アノード品質は、電気的特性および歩留まりの両方に影響を与える。完全なアノードは、欠陥がなく、寸法が正しく、そして良好な再現性で大量に生産される。最良のアノード品質を達成するためのキーパラメータの１つは、グリーン、ブラウン（バインダ/潤滑剤の除去後）、および焼結されたアノードの破砕強度（ｃｒｕｓｈ  ｓｔｒｅｎｇｔｈ）が高いことである。パウダ混合物に少量のバインダ及び／又は潤滑剤を追加することの主な利点は、混合されたパウダの流れ（ｆｌｏｗ）を増加させることである。しかしながら、これは通常、個々のパウダ粒子をコーティングすること及び圧縮中のマイクロスコピックな冷間圧接（ｃｏｌｄ  ｗｅｌｄｉｎｇ）を防止することに起因して、混合されたパウダの破砕強度を低減する。バインダ及び／又は潤滑剤を除去することにより、アノードが破損したりパウダを落としたりしないようにグリーン及びブラウン破砕強度が改善されて、このことは代わりに生じる他の様々な押圧欠陥（ｐｒｅｓｓｉｎｇ  ｄｅｆｅｃｔ）を防止する。
【００４７】
バインダ及び潤滑剤の使用はまた、混合されたパウダが鋳型成形ツール（例えばパンチ）表面に接着する別の成形プレス欠陥を引き起こす可能性がある。混合されたパウダは、蓄積してパンチ上にドームを形成する可能性があり、これは、プレスされたアノードのいずれかの端部におけるくぼみの形成につながる。これらのくぼみは、密度および次元の変動につながり、これは最終的なキャパシタの総合的な電気容量に影響を与える。
【００４８】
ダイ壁の潤滑それ自体または潤滑剤／バインダが混合された混合パウダと共に使用されるダイ壁の潤滑は、極めて高いアスペクト比のアノードをプレスするためのパウダのプレス能力を拡張することができる。高アスペクト比のアノードは、「低プロファイル」キャパシタを作製するために使用され、これは従来のキャパシタと同様の特性を提供するが、全体的な高さを低減する。低プロファイルキャパシタは、ラップトップコンピュータ、携帯電話等のポータブル用途において必要である。高アスペクト比のアノードは、体積に対する表面積の比が大きいが、表面積が増大するにつれてアノード／ダイ壁の摩擦も増大する。ダイ壁の潤滑は、この摩擦を低減してより高いアスペクト比のアノードをプレスする能力を高める。これは従来の技術水準では可能でない。
【００４９】
ダイ壁潤滑剤の使用によるアノード品質の全体的な改善は、最終的なキャパシタの電気的特性に対して直接的に及び／又は間接的に影響を与える。ダイ壁の潤滑は、多孔質アノードをプレスする必要があるときにどんなバインダ及び／又は潤滑剤も削除することにより、炭素のコンタミネーションを大幅に低減することができる。炭素が、キャパシタ製造中の既知のコンタミネーションの最大の源の１つであるバインダ及び潤滑剤の除去から残留する。これらの残留炭素は、もしアノード上に残されると、焼結ステップの間にアノード体の中に拡散し、ついでキャパシタ形成の間に誘電体の中に組み込まれる。多くの残留炭素は、高リーク電流の周知の源と確認され、リーク電流は、性能および長期の信頼性に影響を与える。
【００５０】
水溶性であるＰＥＧ４００等の好適なダイ壁潤滑剤を慎重に選択することにより、例えば、焼結の前に約８０℃の清浄水の中で洗浄することにより、アノード表面から容易に取り除くことができる。これは、炭素フリーの表面をもたらす。
【００５１】
ダイ壁の潤滑はまた、低い破砕強度および／または凝集体強度を有するプレスされたアノードの表面ラフネス（ｒｏｕｇｈｎｅｓｓ）やテクスチャ（ｔｅｘｔｕｒｅ）を改変するために使用することができる。パウダはプレス中に容易に変形して滑らかなアノード表面をもたらす。滑らかなアノード表面は、これは外方カソード（ＭｎＯ２）層のアノード体からの剥離を促進してキャパシタを使用に適合しなくするので、良質のキャパシタ製造にとっては極めて有害である。そのようなパウダにダイ壁の潤滑を用いることは、表面のパウダが変形する傾向を低減してオープンアノード表面を維持する。このことは、外方ＭｎＯ２コーティングのアノード表面への結合を助ける。
【００５２】
キャパシタ製造業者にとって重要な開発領域は、高周波電気設計用途での使用のための低ＥＳＲ（Ｅｑｕｉｖａｌｅｎｔ  Ｓｅｒｉｅｓ  Ｒｅｓｉｓｔａｎｃｅ）キャパシタの生産である。複雑な（溝付きの（ｆｌｕｔｅｄ））形状をしたアノードは、外部表面積を増加させ、ＥＳＲを最大３０％低減することを助ける。増加した表面積はまた、プレス中のアノード／鋳型壁表面摩擦を増加させ、良好にプレスすることのできるアノードの長さを限定する。外部から塗布された潤滑は、より長い溝付きアノードをプレスして、最終的な製品のＥＳＲの低減または電気容量値の増加を可能にする。
【００５３】
ダイ壁の潤滑の使用、ならびにプレスされたアノードの品質および寸法制御の改善の直接の影響として、全体的なアノードの歩留まりが増加する。それゆえ、より少ないアノード体が排除されて、高価なキャパシタパウダが節約され、また製造のための単位当たりの労働および諸経費が低減される。材料の他の節約は、ダイの損耗が遅くなり、より長く寸法の許容範囲内に留まるので、ダイの長くなった寿命に見ることができる。
【図面の簡単な説明】
【００５４】
【図１】本発明を実行するための装置の片側からの断面図である。
【図２】一定量のタンタルパウダが詰められた図１の装置を示す図である。
【図３】鋳型成形ストローク中の図１の装置を示す図である。
【図４】ワイヤ・フィード・ストローク中の図１の装置を示す図である。
【図５】ギロチン・カッティング・ストローク中の図１の装置を示す図である。
【図１】
2009507368.tif 000003
【図２】
2009507368.tif 000004
【図３】
2009507368.tif 000005
【図４】
2009507368.tif 000006
【図５】
2009507368.tif 000007
【国際調査報告】
2009507368.tif 000008
2009507368.tif 000009
2009507368.tif 000010